焼成酸化アルミニウム研磨剤、水溶性縮合リン酸塩及び経口的に許容できる担体又は賦形剤を含み、シリカ研磨剤を含まない歯磨き剤組成物。焼成酸化アルミニウムが低焼成アルミナである、請求項1に記載の組成物。低焼成アルミナが50~90重量のα-酸化アルミニウム及び10.0~50重量のγ-酸化アルミニウムを含む、請求項2に記載の組成物。縮合リン酸塩が水溶性アルカリ金属トリポリリン酸塩である、請求項1~3のいずれか1項に記載の組成物。トリポリリン酸塩がナトリウム若しくはカリウム塩又はその混合物である、請求項4に記載の組成物。焼成アルミナが組成物全体の0.1~3.0重量の量である、請求項1~5のいずれか1項に記載の組成物。縮合リン酸塩が組成物全体の1.0~20.0重量の量である、請求項1~6のいずれか1項に記載の組成物。少なくとも1種以上の界面活性剤をさらに含む、請求項1~7のいずれか1項に記載の組成物。フッ化物イオン源を含む、請求項1~8のいずれか1項に記載の組成物。フッ化物イオン源がフッ化ナトリウムである、請求項9に記載の組成物。抗歯垢剤を含む、請求項1~10のいずれか1項に記載の組成物。口臭剤を含む、請求項1~11のいずれか1項に記載の組成物。pHが7.0~10.0である、請求項1~12のいずれか1項に記載の組成物。請求項1~13のいずれか1項に記載の組成物を調製するための方法であって、好適には真空下で、均質な混合物が得られるまで成分を混合するステップ及び、適宜、pHを調整するステップを含む、前記方法。酸化アルミニウム研磨剤及び水溶性縮合リン酸塩を含み、シリカ研磨剤を含まない歯磨き剤組成物が、非常に効果的な洗浄力、優れた光沢及び輝きを示すが、同時に、歯の表面への低い象牙質摩耗を提供することが見出された。さらに、これらの歯磨き剤組成物は、酸化アルミニウム研磨剤、水溶性縮合リン酸塩及びシリカ研磨剤を含有する対応する製剤と比較して優れた特性を示す。従って、本発明は、焼成酸化アルミニウム研磨剤、水溶性縮合リン酸塩及び経口的に許容できる担体又は賦形剤を含み、シリカ研磨剤を含まない歯磨き剤組成物を提供する。本発明の組成物は、以下のデータに示されるように、特に、歯の表面の優れた研磨、光沢及び洗浄を示すが、象牙質摩耗を最小化する。さらに、かかる組成物は許容できるエナメル質の摩耗も有する。従って、本発明の組成物は、ブラッシング後に、高度に研磨されたより滑らかな歯の表面を提供することができ、歯の表面はより少ない歯垢、歯石及び/又はステインを引き寄せるので、結果として、口腔の健康の全体的な改善をもたらすことができる。種々の焼成度、粉末度及び粉末密度を有する酸化アルミニウム研磨剤が市販されている。本発明において、好ましい酸化アルミニウム研磨剤は、例えば前記のHenkelの特許に記載されるように、好適には50~90重量のα-酸化アルミニウム及び10~50重量のγ-酸化アルミニウムを含む低焼成アルミナである。好適な低焼成アルミナは水酸化アルミニウムから穏やかな又は弱い焼成により調製される。水酸化アルミニウムは、焼成により、1200°Cを超える温度で熱力学的に安定であるα-酸化アルミニウムへと変換される。400~1000°Cの温度で生じる熱力学的に不安定なAl2O3の形態はγ-形態として知られている。焼成度への変換率は、焼成プロセスの温度及び時間の選択によって適宜調整することができる。低焼成は、高焼成と比較して低いα-Al2O3含有量及びより高いγ-Al2O3含有量を有するアルミナを与える。焼成温度及び時間が増加するにつれて、α-Al2O3の量が増加し、γ-Al2O3の量が減少する。これらは凝集体のより低い硬度、より大きい比表面積及びより大きい細孔体積により純粋なα-Al2O3と区別される。本発明に好適な低焼成アルミナはAlmatisから市販されるP10Feinstであり、P10Feinstは1ミクロン未満の一次結晶サイズ及び70超のα-Al2O3含有量を有する高研磨性アルミナである。P10FeinstはAlmatisGmbHから市販されている。好適には、低焼成アルミナは組成物全体の0.1~3.0重量、例えば、0.2~3.0重量又は0.5~2.0重量の量で存在する。本発明の組成物の別の成分は、水溶性縮合リン酸塩、例えば、ピロリン酸、トリポリリン酸又はより高いポリリン酸のアルカリ金属塩、特に、水溶性アルカリ金属トリポリリン酸塩である。好適には、トリポリリン酸塩のナトリウム形態が好ましいが、カリウム又は混合されたナトリウム及びカリウム塩も好ましい実施形態として同様に使用できる。全ての物理的形態、例えば、水和物又は脱水形態を使用することができる。最も好適には、水溶性アルカリ金属トリポリリン酸塩はトリポリリン酸ナトリウムである。好適には、水溶性縮合リン酸塩は組成物全体の1.0~20.0重量、例えば2.0~15.0重量又は5.0~10.0重量の量で存在する。前記の成分に加えて、本発明の組成物は、歯磨き剤組成物に通常使用される1種以上の活性薬剤、例えば、フッ化物源、脱感作剤、抗細菌剤、抗歯垢剤、抗結石剤、口臭剤、抗炎症剤、抗酸化剤、抗菌剤、創傷治癒剤又はそれらの少なくとも2種の混合物を含むことができる。かかる薬剤は、所望の治療効果を提供する量で含まれ得る。脱感作剤の例として、例えばWO02/15809に記載される細管遮断剤又は神経脱感作剤及びそれらの混合物が挙げられる。脱感作剤の例として、塩化ストロンチウム、酢酸ストロンチウム又は硝酸ストロンチウム等のストロンチウム塩又はクエン酸カリウム、塩化カリウム、重炭酸カリウム、グルコン酸カリウム、特に硝酸カリウム等のカリウム塩が挙げられる。カリウム塩等の脱感作剤は、一般に、組成物全体の2~8重量で存在し、例えば、5重量の硝酸カリウムを使用することができる。本発明の組成物における使用のために好適なフッ化物イオン源として、25~3500ppmのフッ化物イオン、好ましくは100~1500ppmのフッ化物イオンをもたらす量のアルカリ金属フッ化物、アルカリ金属モノフルオロリン酸塩、フッ化第一スズ又はアミンフッ化物が挙げられる。典型的なフッ化物源はフッ化ナトリウムであり、例えば、組成物は0.1~0.5重量のフッ化ナトリウム、例えば0.204重量、0.2542重量又は0.315重量を含むことができる。かかるフッ化物イオンは歯の再石灰化の促進を助け、また、虫歯、歯牙侵食及び/又は歯牙摩耗に対抗するために歯の硬組織の耐酸性を増大させることができる。本発明の組成物は、口腔衛生組成物の分野において通常用いられるものから選択される、界面活性剤、保湿剤、非研磨シリカ、香味剤、甘味剤、乳白化剤又は着色剤、保存剤及び水等の追加の製剤化剤をかかる目的のために含有する。本発明における使用のために好適な界面活性剤としては、アニオン性界面活性剤、例えばC10-18アルキル硫酸ナトリウム、例えばラウリル硫酸ナトリウムが挙げられる。ラウリル硫酸ナトリウムは、一般にアニオン性であり強く荷電していると考えられ、歯をブラッシングする際に高レベルの泡立ちが望まれる場合に有用である。アニオン性界面活性剤に加えて、双性イオン性、両性、カチオン性及び非イオン性又は低イオン性界面活性剤を使用して発泡特性を補助することができる。アニオン性及び両性界面活性剤を一緒に使用すると、最適化された発泡系が達成され、口当たりの改善及び優れた洗浄を提供する。両性界面活性剤の例として、長鎖アルキルベタイン、例えば、AlbrightWilsonによりEmpigenBBの商品名で市販されている製品及び長鎖アルキルアミドアルキルベタイン、例えば、コカミドプロピルベタインが挙げられる。本発明における使用のために特に好ましいアニオン性/両性界面活性剤の組み合わせの例は、ラウリル硫酸ナトリウム/コカミドプロピルベタインである。好適には、界面活性剤は、組成物全体の0.1~15重量、例えば0.5~10重量又は1.0~5重量の範囲で存在する。本発明の組成物における使用のために好適な保湿剤として、グリセリン、キシリトール、ソルビトール、プロピレングリコール若しくはポリエチレングリコール又はそれらの少なくとも2種の混合物が挙げられ、該保湿剤は、組成物全体の10~80重量、例えば20~70重量又は30~60重量の範囲で存在することができる。本発明の組成物は口腔外で、例えば、義歯等の洗浄のために使用することもできることが理解される。本発明の歯磨き剤は、典型的には、当該技術分野において通常使用されるラミネートチューブ又はポンプ内に含有すること及びそこから分注するのに好適なペーストの形態で製剤化される。別の例として、ペンタン又はイソペンタンなどの発泡剤を利用する缶中袋型又はバルブ付き袋型の供給システムを挙げることができる。本発明の組成物を製造するための典型的な方法は、好適には真空下で、均質な混合物が得られるまで成分を混合する工程及び、適宜、pHを調整する工程を含む。安定性を補助するために、縮合リン酸塩を含有する製品は高いpH値を有するべきであり、1種以上のpH調節剤を加えて組成物のpHを7.0~10.0、特にpH8.5~9.5に維持することができる。好適なpH調節剤は水酸化ナトリウムである。pHは、組成物対水の重量比1:3で組成物を水でスラリー化して測定する。以下の製剤からのデータが得られた。実施例1及び4は低焼成アルミナをSTPと組み合わせて含み、本発明の範囲に含まれる。実施例2及び3は低焼成アルミナ又はSTPのいずれかを含む比較例である。上記の実施例の製剤に加えて、MacleansWhiteShine、AquafreshMultiActionWhitening及びPearlDropsについても試験を行った。AC43は微粉シリカであり、Henkel製剤はSTP、低焼成アルミナ及びシリカを含有した。Henkel製剤はUS6517815に記載された通りに調製した。PCR法試料の調製ウシの永久中切歯を切り取り、約10×10mmの唇側のエナメル質の試料を得た。その後、エナメル質の表面のみが露出するようにエナメル質の試料を常温重合メタクリレート樹脂に埋め込んだ。その後、宝石加工ホイール上でエナメル質の表面を滑らかにし、研磨し、軽くエッチングしてステインの蓄積及び付着を促進させた。試料を回転ロッド上に置き、空気及びトリプチケースソイブロス、茶、コーヒー、ムチン、FeCl3及びマイクロコッカスルテウスBA13からなる溶液に交互に接触させた。着色ブロスを交換し、試料を7日間毎日洗った。7日後、暗く着色されたペリクル膜がエナメル質の表面に見られた。その後、試料を洗い、空気乾燥させ、使用するまで冷蔵した。同時に調製した試料を使用して全ての製品を試験した。スコアリング及びセットアップinvitroのステイン量を、分光光度計を使用して、LabスケールのL値のみを使用して評価した。スコアリングした試料の領域は10×10mmのエナメル質の中心の1/4インチ径の円であった。30~42のスコアを有する試料を使用した。これらのスコアに基づいて、試料を、各群が同一の平均基準スコアを有するそれぞれ16個の試料を有する群に分けた。試験手順試料を柔らかいナイロン繊維の歯ブラシを備えた機械であるV-8cross-brushingmachineに取り付けた。エナメル質の表面へのブラッシング力を150gに調節した。歯磨き剤を、歯磨き剤25gを脱イオン水40mlと混合することにより調製したスラリーとして使用した。ADA摩耗参照材料を、10gを0.5のCMC溶液50mlに混合することにより調製した。試料を800ストロークでブラッシングした。機械的変動を最小化するために、1つの群につき1つの試料を8個のブラッシングヘッドのそれぞれでブラッシングした。4つの試料をブラッシングするのに使用した後、新しいスラリーを調製した。ブラッシング後、試料を洗い、拭いて乾燥させ、前記のようにステインを再度スコアリングした。計算ブラッシング前後のステインのスコアの差を決定し、参照群についての平均及び標準誤差を計算した。参照材料群についての洗浄率を100とした。参照群の平均減少量を100で割って、試験における個々の試験の減少量に乗じられる定数値を得た。その後、各試料の個々の洗浄率を計算した。その後、各群について平均及びSEMを個々の洗浄率を使用して計算した。洗浄率の値がより大きいと、この試験において除去された着色されたペリクルの量はより多い。上記のPCRの結果は、STPを低焼成アルミナと一緒に含有すると、低焼成アルミナを単独で含む歯磨き剤の洗浄力を増進することを示している。シリカをさらに含むHenkel製剤も優れた洗浄力を有するが、これは、以下に記載されるRDA法において測定されるように、製剤の摩耗性を著しく増大させる。RDA法試料の調製この試験では、ADA及びISO11609により推奨される、象牙質における歯磨き剤の相対的摩耗度の測定のためのHefferrenの摩耗試験の方法を使用した。ADAにより概説される制御された条件下で、8個のヒトの象牙質の試料に中性子衝撃を与えて試料中に放射性リンを形成させた。その後、V-8cross-brushingmachineに取り付けられるように、試料をメチルメタクリレートに埋め込んだ。試料を、0.5のCMCグリセリン溶液50ml中のADA参照材料10gからなるスラリーを使用して1500ストロークでブラッシングすることによりプレコンディショニングした。手順プレコンディショニングランの後、サンドイッチデザインを使用して試験を実施した。試験製品でブラッシングする前後に、各歯のセットをADA参照材料でブラッシングした。各製品が各歯のセットにおいて評価されるように、この手順を複数回繰り返した。処理デザインは、処理が別の処理に一貫して続かないように変更したラテン方格デザインであった。計算試料1mlを取り、重さを量り、UltimaGoldシンチレーションカクテル5mlに添加した。試料をよく混合し、放射線測定のためにすぐにシンチレーションカウンターにおいた。測定後、1分当りの正味のカウント値を試料の重量で割ることにより、スラリー当りの正味のCPM/gを計算した。その後、各試験スラリーについて、ADA参照材料の前後の正味のCPM/gを計算し、平均して試験材料についてのRDAの計算に使用した。ADA参照材料を100として試験材料に対するその割合を計算した。上記のPCR及びRDA試験で得られた値を使用して以下の洗浄効率指標を得た。洗浄効率指標のデータは、アルミナ研磨剤及び縮合リン酸塩を含有する本発明の組成物は、低いRDAレベルで非常に効果的な洗浄を提供し、シリカ研磨剤と一緒にアルミナ研磨剤及び縮合ポリリン酸塩を含有するHenkel製剤よりも確実により効果的であったことを示す。前記のHenkelの特許の教示に反して、シリカ研磨剤を含有すると、アルミナ研磨剤及び縮合リン酸塩の組み合わせを含み、シリカ研磨剤を含まない本発明の組成物の洗浄効率が減少することは明らかである。Henkel製剤はPCRにより測定された優れた洗浄を提供するが、シリカ研磨剤の存在により、製剤のRDAが有意に増加し、従って、洗浄効率が減少する。光沢法各試験ペーストについて8個のウシのエナメル質の試料をgrit400/P800に調製した後、水道水中で5分間超音波処理し、表面をプロファイルした。ADA/ISO規格テープを使用してブラッシングしない参照領域を覆い、エナメル質の試料の試験帯のみを露出させた。エナメル質の試料をCtrl-16ブラッシングシミュレーターの2つのブラッシングチャンネルに取り付けた。OralBP35歯ブラシをブラッシングに使用した。試料を5000ストローク、ブラッシングスピード120rpmで連続して2回ブラッシングし、20°Cの温度をブラッシング中ずっと保持した。練り歯磨き25gを水40mlに使用してスラリー希釈液を調製した。スラリー150gを各チャンネルに使用し、ブラッシング荷重150gをかけた。必要数のストロークでブラッシングした後、テープをはがし、ウェットティッシュで静かに拭いた後、水で十分に洗うことによりテープの残留物を取り除いた。光沢測定を、Novo-Curve小領域光沢計を使用して、ブラッシングの前後に各試料の中心点の周囲を90°の回転間隔で行った。上記の光沢試験及び上記のRDA試験で得られた値を使用して、以下の光沢効率指標を得た。CEIデータと同様に、光沢効率指標のデータは、アルミナ研磨剤及び縮合リン酸塩を含有する本発明の組成物は、低いRDAレベルで非常に効果的な研磨性を提供し、シリカ研磨剤と一緒にアルミナ研磨剤及び縮合ポリリン酸塩を含有する市販の製剤よりも確実により効果的であることを示す。市販の製剤は優れた研磨性を提供するが、シリカ研磨剤の存在により製剤のRDAが有意に増大し、従って、研磨効率が減少する。上記の全ての結果から、本発明の組成物は優れた光沢、非常に効果的な洗浄を低い象牙質摩耗で提供することが理解できる。